(57)【特許請求の範囲】
【請求項１】
支持体と、前記支持体に形成され、軟磁性粒子及び結合剤を含む磁性層とを有し、
前記磁性層は、少なくとも第１磁性層と第２磁性層とを含む複数層からなり、
前記磁性層の１層あたりの厚みは４０μｍ以下であり、
前記磁性層全体の厚みは、３０μｍ〜１５０μｍであり、
前記第１磁性層は、前記支持体に最も近い層であり、
前記第１磁性層における軟磁性粒子の粒子径は、前記複数層のうちの最外層における軟磁性粒子の粒子径よりも小さく、
前記結合剤は、１液型結合剤又はセミ１液型結合剤であり、
前記磁性層における透過損失に対する透磁率の比で表されるＱ値が４０以上である
磁性シート。
【請求項２】
前記最外層は、前記第２磁性層である
請求項１に記載の磁性シート。
【請求項３】
前記磁性層の１層あたりの厚みは、１０μｍ〜３０μｍである
請求項１又は２に記載の磁性シート。
【請求項４】
前記透磁率が２０以上、かつ、前記透過損失は１以下である
請求項１〜３のいずれか１項に記載の磁性シート。
【請求項５】
前記結合剤と前記軟磁性粒子とが、１：２〜１：１５の割合で含まれる
請求項１〜４のいずれか１項に記載の磁性シート。
【請求項６】
前記結合剤が、１液型ウレタン樹脂又はセミ１液型ウレタン樹脂である
請求項１〜５のいずれか１項に記載の磁性シート。
【請求項７】
前記セミ１液型結合剤は、イソシアネート又はイソシアヌレート環を有するイソシアヌレート化合物からなる架橋剤が添加されている
請求項１〜６のいずれか１項に記載の磁性シート。
【請求項８】
軟磁性粒子と、１液型又はセミ１液型の結合剤と、揮発性溶剤とを含有する樹脂溶液を支持体に塗布する樹脂溶液塗布工程と、
前記支持体に塗布した前記樹脂溶液を乾燥させる樹脂溶液乾燥工程と、を含む磁性シートの製造方法であって、
当該磁性シートの製造方法では、前記樹脂溶液塗布工程を複数回繰り返して行うことで、少なくとも第１磁性層と第２磁性層とを含む複数層からなる磁性層を形成し、
前記樹脂溶液の１回の塗布にて形成される層の厚みは、前記樹脂溶液を乾燥させた後の層の厚みが４０μｍ以下となるような厚みであり、
前記磁性層全体の厚みは、３０μｍ〜１５０μｍであり、
前記第１磁性層は、前記支持体に最も近い層であり、
前記第１磁性層における軟磁性粒子の粒子径は、前記複数層のうちの最外層における軟磁性粒子の粒子径よりも小さく、
前記樹脂溶液乾燥工程での乾燥温度は、８０℃〜１４０℃である
磁性シートの製造方法。
【請求項９】
前記樹脂溶液において、前記結合剤と前記軟磁性粒子との配合比は、１：２〜１：１５であり、かつ、前記結合剤と前記揮発性溶剤との配合比は、１：１０〜１：２５（ただし、１：１０は除く）である
請求項８に記載の磁性シートの製造方法。
【請求項１０】
前記結合剤が、１液型ウレタン樹脂又はセミ１液型ウレタン樹脂である
請求項８又は９に記載の磁性シートの製造方法。
【発明の詳細な説明】
【技術分野】
【０００１】
本発明は、支持体に形成された磁性層を有する磁性シート及びその製造方法に関する。
【背景技術】
【０００２】
近年、ＲＦＩＤ（Ｒａｄｉｏ  Ｆｒｅｑｕｅｎｃｙ  ＩＤｅｎｔｉｆｉｃａｔｉｏｎ）による非接触通信システムや情報通信の多様化に伴って、ＲＦＩＤ通信アプリケーションが普及し始め、今後も拡大することが見込まれる。
【０００３】
ＲＦＩＤの技術を用いたものとして、ＩＣタグ（ＲＦＩＤタグ）や非接触ＩＣカード等の電子装置がある。これらの電子装置には、安定動作のために内部に磁性シート等の磁界収束部材が用いられている。
【０００４】
従来、この種の磁性シートの製造方法が特許文献１に開示されている。特許文献１に開示された磁性シートの製造方法は、軟磁性粒子、バインダー、硬化剤及び揮発性溶剤を含有する磁性塗料を塗布して磁性塗膜を形成する塗布工程と、磁性塗膜に対して配向磁界を印加して軟磁性粒子を配向する配向工程と、軟磁性粒子が配向された磁性塗膜を乾燥させて揮発性溶剤を揮発させる工程とをベースフィルムに対して２回繰り返すことにより、ベースフィルム上に磁性塗膜を２重層して磁性層シートの磁性層を形成するものである。また、乾燥させた磁性塗膜に対してカレンダー処理を施すカレンダー工程も２回繰り返す。
【０００５】
このように、特許文献１に係る製造方法によれば、透磁率が高く、膜厚の厚い磁性層を形成することができる。
【先行技術文献】
【特許文献】
【０００６】
【特許文献１】特開２００７−２５０８２２号公報
【発明の概要】
【発明が解決しようとする課題】
【０００７】
しかしながら、特許文献１に開示された従来に係る磁性シートの製造方法は、軟磁性粒子を配向させるために配向磁界を印加する配向工程や密度を高めるためのカレンダー工程が必要であるので、工程負荷が大きくなりコスト高を招くという問題がある。
【０００８】
さらに、特許文献１に開示された従来に係る磁性シートの製造方法は、バインダーとして、硬化剤を含有する２液型樹脂を用いているので、相当量の架橋剤が添加される。この結果、樹脂硬化によりシート自身が脆くなるとともに、２液型樹脂と架橋剤との反応により炭酸ガスが発生して磁性層内に空孔が生じるという問題もある。磁性層内に空孔が生じると、磁性層における軟磁性粒子の充填密度が低下して透磁率が低下し、これにより、ＩＣカード等の通信性能が低下する。
【０００９】
本発明は、上記課題を解決するためになされたものであり、空孔の発生を抑制して高い透磁率及び高いＱ値を有するとともに、屈曲性に優れた磁性シート及びその製造方法を提供することを目的とする。
【課題を解決するための手段】
【００１０】
上記課題を解決するために、本発明に係る磁性シートの一態様は、支持体と、前記支持体に形成され、軟磁性粒子及び結合剤を含む磁性層とを有し、前記結合剤は、１液型結合剤又はセミ１液型結合剤であり、前記磁性層における透過損失に対する透磁率の比で表されるＱ値が４０以上である。
【００１１】
本態様によれば、磁性層は、１液型又はセミ１液型の結合剤によって構成されているので、成膜性に優れ、２液型結合剤のように架橋剤を相当量用いなくとも屈曲性に優れた磁性シートを形成することができる。
【００１２】
また、磁性層を１液型又はセミ１液型の結合剤によって構成することにより、２液型結合剤のように相当量の架橋剤を用いる必要がない。従って、１液型結合剤を用いた場合は、架橋剤を用いないので、架橋剤と結合剤の反応に起因する二酸化炭素ガスの発生がない。この結果、磁性層に空孔が発生することを抑制することができる。これにより、軟磁性粒子の充填密度を高くすることができるので、高い透磁率で、かつ、低い透過損失の磁性層を有する磁性シートを得ることができる。
【００１３】
また、セミ１液型結合剤を用いる場合であっても、少量の架橋剤でよいので、二酸化炭素ガスの発生を低減することができる、これにより、空孔の発生を抑制することができる。なお、本発明に係る磁性シートは、少量の架橋剤でも強い塗膜強度を得ることができ、支持体と磁性層との接着強度も高めることができる。
【００１４】
さらに、本発明に係る磁性シートの一態様において、前記透磁率が２０以上、かつ、前記透過損失は１以下であることが好ましい。
【００１５】
これにより、４０以上のＱ値を容易に得ることができる。
【００１６】
さらに、本発明に係る磁性シートの一態様において、前記磁性層の厚みは、３０μｍ〜１５０μｍであることが好ましい。
【００１７】
これにより、透磁率や透過損失、Ｑ値等の性能を安定させることができる。
【００１８】
さらに、本発明に係る磁性シートの一態様において、前記結合剤と前記軟磁性粒子とが、１：２〜１：１５の割合で含まれることが好ましい。
【００１９】
これにより、透磁率や透過損失、Ｑ値等の性能を安定させることができる。
【００２０】
さらに、本発明に係る磁性シートの一態様において、前記磁性層は、少なくとも第１磁性層と第２磁性層とからなり、前記第１磁性層は、前記支持体に最も近い層であり、前記第１磁性層における軟磁性粒子の粒子径は、前記第２磁性層における軟磁性粒子の粒子径以下であることが好ましい。
【００２１】
これにより、Ｑ値等の性能が安定した磁性シートを得ることができる。
【００２２】
さらに、本発明に係る磁性シートの一態様において、前記結合剤が、１液型ウレタン樹脂又はセミ１液型ウレタン樹脂であることが好ましい。
【００２３】
これにより、屈曲性に優れた磁性シートを得ることができる。
【００２４】
さらに、本発明に係る磁性シートの一態様において、前記セミ１液型結合剤は、イソシアネート又はイソシアヌレート環を有するイソシアヌレート化合物からなる架橋剤が添加されていることが好ましい。
【００２５】
これにより、磁性層の密度、透磁率及び透過損失の向上を維持しつつ、磁性層の塗膜強度を高めながら、磁性層と支持体との接着強度を高めることができる。
【００２６】
また、本発明に係る磁性シートの製造方法の一態様は、軟磁性粒子と、１液型結合剤又はセミ１液型結合剤と、揮発性溶剤とを含有する樹脂溶液を支持体に塗布する樹脂溶液塗布工程と、前記支持体に塗布した前記樹脂溶液を乾燥させる樹脂溶液乾燥工程と、を含み、前記樹脂溶液は、前記１液型結合剤と前記軟磁性粒子との配合比が、１：２〜１：１５であり、かつ、前記結合剤と前記揮発性溶剤との配合比が１：１０〜１：２５である。
【００２７】
本態様によれば、１液型結合剤又はセミ１液型結合剤を用いて磁性層を形成するため、反応による炭酸ガスの発生が極めて少なく磁性層中の空孔の発生を抑制することができる。これにより、軟磁性粒子の充填密度を高くすることができるので、高い透磁率で、かつ、低い透過損失の磁性シートを得ることができる。
【００２８】
また、樹脂溶液を構成する材料が上記範囲内の配合比で構成されているので、Ｑ値が４０以上の磁性シートを得ることができる。
【００２９】
また、配向磁界を印加する配向工程又は空孔を減少させるためのカレンダー工程を省略した場合においても、優れたＱ値を有する磁性シートが得られる。従って、生産工程を簡素化することができ、製造コストを抑えることができる。
【００３０】
さらに、本発明に係る磁性シートの製造方法の一態様において、前記樹脂溶液塗布工程において、前記樹脂溶液を乾燥した後の磁性層の厚みが４０μｍ以下となるように前記樹脂溶液を塗布することが好ましい。
【００３１】
これにより、磁性層内に空孔が発生することをさらに抑制することができる。
【００３２】
さらに、本発明に係る磁性シートの製造方法の一態様において、前記樹脂溶液塗布工程と前記樹脂溶液乾燥工程とを複数回繰り返して行い、複数層からなる磁性層を形成することが好ましい。
【００３３】
これにより、複数層からなる磁性層を形成することができる。
【００３４】
さらに、本発明に係る磁性シートの製造方法の一態様において、前記結合剤が、１液型ウレタン樹脂又はセミ１液型ウレタン樹脂であることが好ましい。
【００３５】
これにより、屈曲性に優れた磁性シートを得ることができる。
【発明の効果】
【００３６】
本発明に係る磁性シートは、高い透磁率でＱ値が４０以上という高い性能を有し、ＲＦＩＤ等の電子装置において優れた通信性能を有する。また、本発明に係る磁性シートは、可撓性を有し屈曲性に優れる。
【００３７】
さらに、本発明に係る磁性シートの製造方法によれば、高い透磁率であってＱ値が４０以上という磁性シートを得ることができる。
【図面の簡単な説明】
【００３８】
【図１】本発明の第１の実施形態に係る磁性シートの断面図である。
【図２】本発明の第２の実施形態に係る磁性シートの断面図である。
【図３】本発明の第２の実施形態の変形例に係る磁性シートの断面図である。
【図４】実施例１〜９及び比較例１〜５における各磁性層の材料及び配合並びに各磁性シートの評価結果を示す図である。
【発明を実施するための形態】
【００３９】
以下、本発明の実施形態に係る磁性シート及びその製造方法について、添付図面を参照して説明する。
【００４０】
（第１の実施形態）
まず、本発明の第１の実施形態に係る磁性シートについて、図１を用いて説明する。図１は、本発明の第１の実施形態に係る磁性シートの断面図である。
【００４１】
（磁性シートの全体構成）
図１に示すように、本発明の第１の実施形態に係る磁性シート１は、支持体１１と、磁性層１２とを有する。
【００４２】
本実施形態において、支持体１１は、磁性層１２を形成するための基材であって、第１の主面（表側の面）と第２の主面（裏側の面）とを有する。
【００４３】
また、磁性層１２は、軟磁性粒子及び少なくとも１種類の１液型結合剤又はセミ１液型結合剤を含み、支持体１１の少なくとも片面に形成される。本実施形態において、磁性層１２は、支持体１１の表側の面（上面）に形成される。
【００４４】
また、本実施形態に係る磁性シート１は、磁性層１２のＱ値が４０以上となるように構成されている。ここで、Ｑ値は、磁性層１２の透磁率をμ’とし、磁性層１２の透過損失をμ”としたときに、透過損失に対する透磁率の比（μ’／μ”）で表される数値である。Ｑ値は、大きいほうがＲＦＩＤ等において優れた通信性能を発揮することができる。
【００４５】
以下、本実施形態に係る磁性シート１の各構成要素について、詳細に説明する。
【００４６】
（支持体）
支持体１１は、可撓性及び絶縁性を有する樹脂フィルム等によって構成される。支持体１１の材料としては特に制限はなく、目的に応じて非磁性の絶縁性材料等で構成することができる。
【００４７】
このような支持体１１として、具体的には、ポリエチレンテレフタレート（ＰＥＴ）、ポリエチレンナフタレート（ＰＥＮ）等のポリエステル類、ポリプロピレン等のポリオレフィン類、セルローストリアセテート、ポリアミド、ポリイミド、ポリカーボネート、ポリアミドイミン、ポリスルフォン、アラミド、芳香族ポリアミド等の樹脂材料で形成された絶縁性支持体（絶縁フィルム）を用いることができる。また、支持体１１は、長尺なテープ状、シート状、カード状、ディスク状等、各種の平面形状に形成されたものを用いることができる。
【００４８】
（磁性層）
磁性層１２は、上述のとおり、１液型結合剤及び少なくとも１種類の軟磁性粒子を含有する。また、磁性層１２は、架橋剤を含有するセミ１液型結合剤と軟磁性粒子とによって構成していてもよい。
【００４９】
磁性層１２の軟磁性粒子としては、一般的に透磁率が大きく、かつ保磁力Ｈｃが小さい、例えば約５００Ａ／ｍ（６．３エルステッド）以下の磁性材料であることが好ましい。このような軟磁性粒子としては、例えば、フェライト等が挙げられるが、軟磁性合金または軟磁性アモルファス合金として分類される合金系軟磁性粒子なども好ましい。
【００５０】
また、磁性層１２には、上記の軟磁性粒子を１種類用いてもよいし、複数種類を混合して用いてもよい。なお、磁性層１２を構成する軟磁性粒子は、粒子径Ｄ５０（メディアン径）が３０μｍ以下で、比表面積が１．５ｍ2／ｇ以下で、タップ密度が２ｇ／ｍｌ以下であることが好ましい。
【００５１】
また、磁性層１２の軟磁性粒子としては、厚みが５μｍ以下の扁平状粒子であることが好ましい。このような軟磁性粒子を用いることにより、磁性層１２中の軟磁性粒子の充填密度を高めることができる。さらに好ましくは、厚みが２μｍ以下の扁平状粒子を用いることが好ましい。
【００５２】
磁性層１２の１液型結合剤又はセミ１液型結合剤としては、磁性シート１の目的とする用途に応じた強度、耐熱性、成形性、難燃性及び柔軟性などの特性を有する結合剤を適宜選択して用いることができる。例えば、熱可塑性樹脂、熱硬化性樹脂、紫外線硬化性樹脂又は電子線硬化樹脂やこれらの混合物が結合剤として用いられる。
【００５３】
具体的には、１液型結合剤としては、１液型のポリアミド樹脂、１液型のポリエーテルケトン樹脂、１液型の塩化ビニル樹脂、１液型のポリエステル樹脂、１液型のエポキシ樹脂、１液型のアクリル樹脂、１液型のウレタン樹脂、１液型のセルロース樹脂、１液型の酢酸ビニル樹脂、１液型のポリカーボネート樹脂、１液型のポリカーボネート系ウレタン樹脂などが挙げられる。また、これらポリマー以外にモノマー、オリゴマーも結合剤として用いることができる。
【００５４】
この中でも、得られる磁性シートの可撓性や屈曲性の観点からは、１液型のウレタン樹脂を用いることが好ましい。ウレタン樹脂は、アジピン酸と多価アルコールの重縮合によって得られるアジペートとジイソシアネートのウレタン化反応等によって合成されるエステル系ウレタン樹脂やエーテル系ウレタン樹脂、ポリカーボネート系ウレタン樹脂等が挙げられる。ジイソシアネートとしては、トリレンジイソシアネート（ＴＤＩ）、４，４−ジフェニルメタンジイソシアネート（ＭＤＩ）、ヘキサメチレンジイソシアネート（ＨＤＩ）、イソホロンジイソシアネート（ＩＰＤＩ）等が挙げられる。
【００５５】
また、磁性層１２におけるセミ１液型結合剤としては、上記の１液型結合剤のセミ１液型を用いることができる。
【００５６】
本実施形態において、１液型及びセミ１液型とは、２液型でないものを言い、例えば、ウレタン樹脂を用いる場合は、完全に反応した１液型のウレタン樹脂又はイソシアネート等の架橋剤と反応することができる反応基を有するセミ１液型（反応性１液型）のウレタン樹脂を用いることができる。
【００５７】
このように、磁性層１２に、１液型の結合剤、特に１液型又はセミ１液型のウレタン樹脂を用いることにより、強靭で、かつ、空孔の発生を抑制した磁性層を得ることができる。
【００５８】
また、本実施形態に係る磁性シート１は、磁性層１２のＱ値が４０以上となるように構成されている。さらに、Ｑ値は、５０以上であることが好ましい。
【００５９】
以上、本実施形態に係る磁性シート1によれば、磁性層１２が１液型結合剤又はセミ１液型結合剤で構成されているので、磁性層１２内において空孔の発生を抑制することができ、軟磁性粒子の充填密度を高くすることができる。これにより、高い透磁率の磁性層を得ることができるとともに、透過損失を低くすることができる。従って、膜厚の薄い磁性層であって、４０以上という高いＱ値を有する磁性シートを得ることができる。
【００６０】
なお、本実施形態において、磁性層１２の透磁率（μ’）は２０以上、かつ、磁性層１２の透過損失（μ”）は１以下であることが好ましい。さらに、透磁率（μ’）は２５以上、かつ、透過損失（μ”）は０．９以下であることが好ましい。さらに、透磁率（μ’）は３０以上、かつ、透過損失（μ”）は０．６以下であることが好ましい。
【００６１】
また、本実施形態において、磁性層１２の厚みは３０μｍ〜１５０μｍであることが好ましい。磁性層１２の厚みが３０μｍよりも薄いと、透磁率や透過損失、Ｑ値等の性能が不安定になるおそれがあるからである。一方、磁性層１２の厚みが１５０μｍよりも厚いと、磁性層１２内における軟磁性粒子の充填密度が低下して、透磁率や透過損失、Ｑ値等の性能が低下するおそれがあるからである。
【００６２】
また、磁性層１２の中には、必要に応じて、分散剤、安定剤、充填剤、増量剤、可塑剤、滑剤、他の架橋剤、加硫促進剤、架橋促進剤、劣化防止剤又は難燃性材料などの各種添加剤を添加してもよい。このような添加剤は、例えば、軟磁性粒子を含む磁性層形成用の樹脂溶液に添加及び混合する。
【００６３】
このように、本実施形態に係る磁性シート１によれば、磁性層１２の軟磁性粒子の密度を高めて高い透磁率を得ることができ、しかも、透過損失を小さい状態に維持することができる。これにより、高いＱ値の磁性シートを実現することができる。さらに、本実施形態に係る磁性シート１は、塗膜強度に優れるとともに屈曲性にも優れる。従って、本実施形態に係る磁性シート１は、Ｑ値が大きく、かつ熱に対する形状変化が少ないため、ＲＦＩＤタグ等電子装置の安定動作に不可欠である磁界収束部材として好適に用いることができる。
【００６４】
（磁性シートの製造方法）
次に、本発明の第１の実施形態に係る磁性シート１の製造方法について説明する。
【００６５】
まず、所定の軟磁性粒子と、１液型又はセミ１液型の所定の結合剤と、所定の揮発性溶剤とを混合して、磁性層形成用の樹脂溶液を調製する（樹脂溶液調製工程）。樹脂溶液に用いる軟磁性粒子及び１液型結合剤については、上述の材料を用いることができる。
【００６６】
なお、樹脂溶液の具体的な調製方法は、所望の方法によって行うことができる。例えば、所定の軟磁性粒子及び所定の結合剤に所定の揮発性溶剤及び必要に応じて各種添加剤を加えて、混合、撹拌、混練、分散等を行うことにより樹脂溶液を調製することができる。
【００６７】
調製材料及び調製方法の一例を説明すると、軟磁性粒子、結合剤及び架橋剤に対して、揮発性溶剤として例えばメチルエチルケトン及びトルエンを、軟磁性粒子が５０重量部に対して５０重量部ずつ投入して十分に混練し、その後に、さらにメチルエチルケトン及びトルエンを軟磁性粒子が５０重量部に対して５０重量部ずつ追加投入して十分に混練を行うことで調製する。
【００６８】
また、揮発性溶剤及び結合剤に軟磁性粒子を混練して、これらを均一に分散させる方法を用いることもできる。このような方法としては、ニーダー、ボールミル、ロールミル、ジェットミル、インペラーなどを使用して行う方法を採用することができる。また、塗膜強度を更に向上させたい場合は、少量の架橋剤をこの系の中に添加して同様の処理を行うことができる。
【００６９】
次に、上記の樹脂溶液を支持体１１の少なくとも片面に塗布する（樹脂溶液塗布工程）。このとき、一回の樹脂溶液の塗布によって形成される磁性層の厚みが、樹脂溶液中の揮発性溶剤が十分に揮発するような厚みとすることが好ましい。このような厚みとするには、乾燥後の磁性層１２の厚みが４０μｍ以下となるように塗布すればよい。
【００７０】
なお、樹脂溶液の塗布方法は、グラビア塗布、コーター塗布、ブレード塗布、エクストルージョン塗布などの塗布方法を用いることができる。
【００７１】
次に、支持体１１に塗布した樹脂溶液を乾燥する（樹脂溶液乾燥工程）。これにより、揮発性溶剤が揮発して、所定の膜厚の磁性層を形成することができる。
【００７２】
具体的には、８０℃〜１４０℃の雰囲気内で１５秒〜５分乾燥させて、樹脂溶液内の揮発性溶剤を揮発させて樹脂溶液を乾燥させる。本実施形態では、従来技術のように６０℃にて長時間乾燥しなくともよく、８０℃以上の高温で乾燥した場合においても空孔の発生を抑制することができ、乾燥速度が速く生産性に優れている。また、揮発性溶剤の種類にもよるが、１４０℃を超えると揮発性溶剤が揮発する前に、乾燥途中の樹脂溶液（あるいは磁性層）の表面に皮膜が形成され、空孔が発生するおそれがある。
【００７３】
なお、乾燥した後は、シート状に形成された磁性シートを必要に応じて巻き取りロールに巻き取る。その後、巻き取った状態の磁性シート１を４０℃〜９０℃の雰囲気中で６時間〜１００時間放置する養生処理を行う。これにより、磁性シート１の作製が完了する。
【００７４】
本実施形態に係る製造方法において、樹脂溶液を構成する材料の配合比は、以下のように構成する。以下、結合剤としては、１液型又はセミ１液型の結合剤を用いることができる。
【００７５】
まず、結合剤と軟磁性粒子との配合比は、重量比で、結合剤：軟磁性粒子＝１：２〜１：１５とする。結合剤：軟磁性粒子＝１：１５の配合比よりも結合剤の割合が少なくなると、磁性層１２の塗膜強度が低下して塗膜形成性が低下したり、磁性層１２に空孔が発生したりする。一方、結合剤：軟磁性粒子＝１：２の配合比よりも結合剤の割合が多くなると、軟磁性粒子の充填密度が低下して透磁性（μ’）が低下し、この結果、Ｑ値が低下するおそれがある。結合剤と軟磁性粒子との配合比としては、さらに、結合剤：軟磁性粒子＝１：３〜１：６の範囲内とすることが好ましい。
【００７６】
次に、結合剤と揮発性溶剤との配合比については、重量比で、結合剤：揮発性溶剤＝１：１０〜１：２５とする。結合剤：揮発性溶剤＝１：２５の配合比よりも結合剤の割合が少なくなると、磁性層１２の塗膜強度が低下して塗膜形成性が低下したり、磁性層１２に空孔が発生したりする。一方、結合剤：揮発性溶剤＝１：１０の配合比よりも結合剤の割合が多くなると、磁性層に空孔が生じて軟磁性粒子の充填密度が低下し、この結果、透磁性（μ’）が低下してＱ値が低下するおそれがある。
【００７７】
以上、本発明の第１の実施形態に係る磁性シート１の製造方法によれば、樹脂溶液を上記のような配合比で調整して磁性層を形成することにより、Ｑ値が４０以上の磁性シートを容易に得ることができる。
【００７８】
さらに、本実施形態では、１回の樹脂溶液の塗布にて形成する磁性層１２の膜厚は、揮発性溶剤が十分に揮発しうる厚みに設定している。すなわち、乾燥後の磁性層１２の厚みが４０μｍ以下となるようにしている。これにより、揮発性溶剤を十分に揮発させつつ所定の厚みの磁性層１２を形成することができる。なお、乾燥後の磁性層１２の厚みが４０μｍを超えると、乾燥工程において有機溶剤が揮発しきらず、磁性層内に空孔が生じるおそれがある。
【００７９】
また、乾燥後の磁性層１２の厚みとしては、１０μｍ〜３０μｍであることが好ましい。当該厚みが１０μｍよりも薄いと、透磁率や透過損失、Ｑ値等の性能が不安定となるおそれがあるからである。
【００８０】
なお、結合剤としては、特に１液型ウレタン樹脂又はセミ１液型ウレタン樹脂を用いることが好ましい。１液型又はセミ１液型のウレタン樹脂を上記の範囲内の配合比で配合することにより、樹脂溶液乾燥工程において、揮発性溶剤を揮発させた際における空孔の発生を効率良く抑制することができるとともに、屈曲性に優れた磁性層１２を形成することができる。
【００８１】
また、セミ１液型樹脂を用いる場合、樹脂溶液に添加される架橋剤としては、イソシアヌレート環を有するイソシアヌレート化合物あるいはイソシアネート化合物を用いることが好ましい。これにより、磁性層１２の密度、透磁率及び透過損失の向上を維持しつつ、磁性層１２の塗膜強度を高めながら、磁性層１２と支持体１１との接着強度をさらに高めることができる。
【００８２】
この場合、架橋剤の配合比は、結合剤が１４重量部に対して、好ましくは１重量部以上１０重量部以下の範囲内に、更に好ましくは１重量部以上５重量部以下の範囲内とする。なお、架橋剤としてイソシアネート化合物をこの範囲で配合することにより、磁性層１２を高密度状態で維持しつつ、透過損失を高度に抑えることができる。
【００８３】
また、樹脂溶液の揮発性溶剤としては、例えば、トルエンやキシレンなどの芳香族系溶剤、アセトン、シクロヘキサノン、メチルエチルケトン及びメチルイソブチルケトンなどのケトン系溶剤、酢酸エチルや酢酸ブチルなどの酢酸エステル系溶剤、エタノールやイソプロパノールなどのアルコール系溶剤の他、ヘキサン、テトラヒドラジン、ジメチルホルムアミドなどから適宜選択して用いることができる。
【００８４】
（第２の実施形態）
次に、本発明の第２の実施形態に係る磁性シート２について、図２を用いて説明する。図２は、本発明の第２の実施形態に係る磁性シートの断面図である。
【００８５】
本発明の第２の実施形態に係る磁性シート２が、本発明の第１の実施形態に係る磁性シート１と異なる点は、磁性層の構成である。すなわち、上述の本発明の第１の実施形態では、磁性層１２は単層で構成されていたが、図２に示すように、本発明の第２の実施形態に係る磁性シート２では、磁性層２２が複数の磁性層で構成されている。なお、図２において、図１に示す構成要素と同じ構成要素については同じ符号を付しており、その詳しい説明は省略する。
【００８６】
図２に示すように、本発明の第２の実施形態に係る磁性シート２は、支持体１１と、磁性層２２とを有する。本実施形態においても、磁性シート２は、磁性層２２のＱ値が４０以上となるように構成されている。
【００８７】
本実施形態において、磁性層２２は、第１磁性層２２ａと第２磁性層２２ｂとを有する。第１磁性層２２ａは、支持体１１の表側の面（上面）に形成される。また、第２磁性層２２ｂは、第１磁性層２２ａの上に形成される。
【００８８】
なお、下層の第１磁性層２２ａの構成は、本発明の第１の実施形態に係る磁性層１２と全く同じであるので、説明は省略する。以下、上層の第２磁性層２２ｂについて詳述する。
【００８９】
第２磁性層２２ｂは、第１磁性層２２ａと同様に、少なくとも１種類の軟磁性粒子及び１液型結合剤を含有する。また、第２磁性層２２ｂは、架橋剤を含有するセミ１液型結合剤を用いてもよい。第２磁性層２２ｂが第１磁性層２２ａと異なる点の１つは、第２磁性層２２ｂにおける軟磁性粒子の粒子径が、第１磁性層２２ａにおける軟磁性粒子の粒子径よりも大きい点である。言い換えると、下層の第１磁性層２２ａにおける軟磁性粒子の粒子径が、上層の第２磁性層２２ｂにおける軟磁性粒子の粒子径よりも小さい。
【００９０】
第２磁性層２２ｂのそれ以外の構成は、第１磁性層２２ａと基本的には同様である。例えば、第２磁性層２２ｂの軟磁性粒子としては、一般的に透磁率が大きく、かつ保磁力Ｈｃが小さい、例えば約５００Ａ／ｍ（６．３エルステッド）以下の磁性材料、より好ましくは、４００Ａ／ｍ以下の磁性材料であることが好ましい。このような軟磁性粒子としては、例えば、フェライト等が挙げられるが、軟磁性合金または軟磁性アモルファス合金として分類される合金系軟磁性粒子なども好ましい。
【００９１】
また、第２磁性層２２ｂには、上記の軟磁性粒子を１種類用いてもよいし、複数種類を混合して用いてもよい。なお、第２磁性層２２ｂを構成する軟磁性粒子は、粒子径Ｄ５０（メディアン径）が５０μｍ以下で、比表面積が２．０ｍ2／ｇ以下で、タップ密度３ｇ／ｍｌ以下であることが好ましい。
【００９２】
また、第２磁性層２２ｂの軟磁性粒子としては、厚みが５μｍ以下の扁平状粒子であることが好ましい。このような軟磁性粒子を用いることにより、磁性層１２中の軟磁性粒子の充填密度を高めることができる。
【００９３】
第２磁性層２２ｂの結合剤としては、第１磁性層２２ａの結合剤、すなわち、第１の実施形態に係る磁性層１２の１液型結合剤又はセミ１液型結合剤と同様の構成とすることができる。また、第２磁性層２２ｂの中には、必要に応じて、上述の各種添加剤を添加してもよい。
【００９４】
以上、本実施形態に係る磁性シート２によれば、第１の実施形態と同様に、第１磁性層２２ａ及び第２磁性層２２ｂ内における空孔の発生を抑制することができ、軟磁性粒子の充填密度を高くすることができる。これにより、膜厚が薄い磁性層で、４０以上という高いＱ値を有する磁性シート２を得ることができる。
【００９５】
なお、本実施形態についても、磁性シート２において、磁性層２２の透磁率（μ’）は２０以上、かつ、磁性層２２の透過損失（μ”）は１以下であることが好ましい。さらに、透磁率（μ’）は２５以上、かつ、透過損失（μ”）は０．９以下であることが好ましい。さらに、透磁率（μ’）は３０以上、かつ、透過損失（μ”）は０．６以下であることが好ましい。
【００９６】
また、本実施形態において、第１磁性層２２ａの厚みと第２磁性層２２ｂの厚みとを合わせた磁性層２２の厚みは、３０μｍ〜１５０μｍであることが好ましい。磁性層２２の厚みが３０μｍよりも薄いと、透磁率や透過損失、Ｑ値等の性能が不安定になるおそれがあるからであり、磁性層２２の厚みが１５０μｍよりも厚いと、磁性層２２内における軟磁性粒子の充填密度が低下して、透磁率や透過損失、Ｑ値等の性能が低下するおそれがあるからである。
【００９７】
そして、本実施形態に係る磁性シート２では、磁性層２２が複数の磁性層が積層されて構成されており、支持体１１に最も近い第１磁性層２２ａに含まれる軟磁性粒子の粒子径が最外層となる第２磁性層２２ｂに含まれる軟磁性粒子の粒子径よりも小さくなるように構成されている。これにより、第１の実施形態と比べてさらに空孔の発生を抑制することができるので、より安定したＱ値を得ることができる。これは、１層だけでは軟磁性粒子の充填密度を十分に高めることできない可能性もあるが、複数層積層させることにより安定した高い充填密度の磁性層２２を形成することができるからである。さらに、粒子径の小さい１層目によって平坦な磁性層を形成することができ、これにより２層目も安定して形成することができるからである。
【００９８】
このように、本実施形態に係る磁性シート２によれば、第１の実施形態と比べてさらに磁性層２２の軟磁性粒子の密度を高めて高い透磁率を得ることができるので、高いＱ値の磁性シートを実現することができる。
【００９９】
また、本実施形態に係る磁性シート２は、第１の実施形態に係る磁性シート１の製造方法と同様の方法によって作製することができる。すなわち、第１磁性層２２ａ形成用の樹脂溶液と第２磁性層２２ｂ形成用の樹脂溶液とをそれぞれ準備しておき、樹脂溶液塗布工程と樹脂溶液乾燥工程とを交互に繰り返して行うことで、複数層からなる磁性層２２を形成することができる。
【０１００】
なお、本実施形態では、下層の第１磁性層２２ａにおける軟磁性粒子の粒子径が、上層の第２磁性層２２ｂにおける軟磁性粒子の粒子径よりも小さい場合について説明したが、第１磁性層２２ａの軟磁性粒子の粒子径と第２磁性層２２ｂの軟磁性粒子の粒子径とが同じ場合であっても同様の効果を奏することができる。但し、上層と下層の粒子径が同じ場合よりも、下層の粒子径が上層の粒子径よりも小さくなるように構成した場合の方が、性能のばらつきを低減することができる。
【０１０１】
また、本実施形態では、２層構造の磁性層としたが、これに限らない。例えば、図３に示すように、３層構造の磁性層とすることもできる。図３は、本発明の第２の実施形態の変形例に係る磁性シート３の断面図である。
【０１０２】
図３に示すように、本変形例に係る磁性シート３は、支持体１１と、支持体１１上に形成された３層構造の磁性層３２とを有する。磁性層３２は、支持体１１上に形成された第１磁性層３２ａと、第１磁性層３２ａ上に形成された第２磁性層３２ｂと、第２磁性層３２ｂ上に形成された第３磁性層３２ｃとで構成される。
【０１０３】
この場合でも、支持体１１に最も近い第１磁性層３２ａに含まれる軟磁性粒子の粒子径は、最外層となる第３磁性層３２ｃに含まれる軟磁性粒子の粒子径よりも小さくなるように構成されている。また、第２磁性層３２ｂに含まれる軟磁性粒子の粒子径は、第１磁性層３２ａに含まれる軟磁性粒子の粒子径よりも大きく、かつ、第３磁性層３２ｃに含まれる軟磁性粒子の粒子径よりも小さくなるように構成されている。各磁性層の材料等は、第１の実施形態又は第２の実施形態に係る磁性層１２、２２の材料等を用いることができる。
【０１０４】
このように、磁性層を２層以上の複数層とすることにより、さらに空孔の発生を抑制することができるので、より安定したＱ値を得ることができる。但し、複数の磁性層を合わせた厚みは、３０μｍ〜１５０μｍであることが好ましい。
【０１０５】
なお、本実施形態において、複数の磁性層を積層する場合には、それぞれの層の材料は同一の配合比であってもよいし、異なった配合比であってもよい。この場合、各層におけるＱ値の値が最も大きくなるような組み合わせとすることにより、磁性層全体として最も大きなＱ値を得ることができる。
【実施例】
【０１０６】
次に、実施例を挙げて本発明に係る磁性シートについて詳細に説明する。なお、図４に、実施例１〜９及び比較例１〜５における各磁性層の材料及び配合並びに磁性シートの評価結果を示す。
【０１０７】
（実施例１）
実施例１は、２積構造の磁性層を有する磁性シートである。従って、図２の符号を用いて説明する。下層の第１磁性層２２ａを形成するための樹脂溶液は樹脂溶液１とする。また、上層の第２磁性層２２ｂを形成するための樹脂溶液は樹脂溶液２とする。以下に、各樹脂溶液の材料及び配合を記載する。
【０１０８】
（樹脂溶液１の調製）
軟磁性粒子：軟磁性粒子Ａ                                      １００重量部
（組成：Ｆｅ／Ｓｉ／Ｃｒ／Ｎｉ＝８８％／１０％／１．５％／０．５％）
（形状：扁平状）
（保磁力Ｈｃ：４４０Ａ／ｍ）
（厚み：０．１μｍ〜１．０μｍ）
（粒子径（Ｄ５０）：２５μｍ）
（比表面積：１ｍ2／ｇ以下）
（タップ密度１ｇ／ｍｌ以下）
結合剤    ：ウレタン樹脂                                        １４重量部
（粘度：７０００ｍＰａ・ｓ／３０℃）
揮発性溶剤：トルエン                                          １５０重量部
メチルエチルケトン                                  ５０重量部
ジメチルホルムアミド                                １０重量部
（樹脂溶液２の調整）
軟磁性粒子：軟磁性粒子Ｂ                                      １００重量部
（組成：Ｆｅ／Ｓｉ／Ｃｒ／Ｎｉ＝８８％／１０％／１．５％／０．５％）
（形状：扁平状）
（保磁力Ｈｃ：４４０Ａ／ｍ）
（厚み：０．１μｍ〜１．０μｍ）
（粒子径（Ｄ５０）：３０μｍ）
（比表面積：１．５ｍ2／ｇ以下）
（タップ密度：２ｇ／ｍｌ以下）
結合剤    ：ウレタン樹脂                                        １４重量部
（粘度：７０００ｍＰａ・ｓ／３０℃）
揮発性溶剤：トルエン                                          １５０重量部
メチルエチルケトン                                  ５０重量部
ジメチルホルムアミド                                １０重量部
【０１０９】
以上、各樹脂溶液については、上記の各材料をインペラーで混練して調製した。
【０１１０】
また、塗膜強度を更に向上させたい場合には、架橋剤（日本ポリウレタン工業株式会社製  商品名：コロネートＨＬ）を結合剤が２８重量部に対して１０重量部を添加および混合して樹脂溶液を調製してもよい。実施例１では各樹脂溶液中に３重量部ずつの架橋剤を添加した。従って、実施例１の結合剤としては、セミ１液型結合剤である。
【０１１１】
このように調製した樹脂溶液１、２は、次のようにして塗布及び乾燥させる。
【０１１２】
まず、厚さが４０μｍのポリエステル製の支持体１１（フィルム）の一方の面上に、パイプコーター塗布方式で、乾燥後の磁性層の厚みが２５μｍとなるように粒子径の小さな軟磁性粒子Ａを含む樹脂溶液１を塗布した。次いで、１２０℃雰囲気中で１分間乾燥させた。これにより、１層目の第１磁性層２２ａを形成することができる。
【０１１３】
続いて、上記同様のパイプコーター塗布方式で、乾燥後の厚みが２５μｍとなるように粒子径の粗い軟磁性粒子Ｂを含む樹脂溶液２を第１磁性層２２ａ上に塗布する。次いで、１２０℃雰囲気中で１分間乾燥させた。これにより、二層目の第２磁性層２２ｂを形成することができる。これにより、２層構造の磁性層２２を有する磁性シート２を得ることができる。
【０１１４】
次に、得られた磁性シート１を巻き取りロールに巻き取った状態で、６０℃雰囲気中で７２時間養生処理し、１液型結合剤の結晶化（架橋剤を添加したものは架橋剤）の反応を促進させることで、第１磁性層２２ａ及び第２磁性層２２ｂの塗膜強度を向上させた。
【０１１５】
このようにして作製した磁性シート１を以下の各評価で規定されている形状に裁断することにより、磁性シートのサンプルを作製した。
【０１１６】
（実施例２〜９、比較例１〜５）
実施例２〜９及び比較例１〜５における磁性層の構造、材料、配合比、厚みについては、図４に示す樹脂溶液を上記実施例１の樹脂溶液１、２と同様にして調製して、塗布及び乾燥することにより磁性シートを形成した。なお、各磁性シートの製造方法及び製造条件は、実施例１と同様である。このようにして得られた各磁性シートを、実施例１と同様に、以下の各評価で規定される形状に裁断することにより、各実施例及び各比較例としての磁性シートのサンプルを作製した。
【０１１７】
なお、図４において、「Ａ」は、上記軟磁性粒子Ａであり、「Ｂ」は、上記軟磁性粒子Ｂであり、「１−ｕｒｅ」は、上記１液型ウレタン樹脂であり、「セミ１−ｕｒｅ」は、上記セミ１液型ウレタン樹脂であり、「Ｔｏｌ」は、トルエンであり、「ＭＫ」は、メチルケトンであり、「ＤＭＦ」は、ジメチルホルムアミドである。なお、図４において、１液型ウレタン樹脂の実施例は、実施例４であり、セミ１液型ウレタン樹脂の実施例は、実施例１〜３、５〜９である。
【０１１８】
（磁性シートの評価）
上記のようにして作製した各磁性シートのサンプルについて、次の評価試験を実施した。
【０１１９】
（透磁率・透過損失）
磁性シートを外径が２０ｍｍで内径が５ｍｍのリング状に打抜いて作製したサンプルについて、アジレントテクノロジー社製の測定器（Ａｇｉｌｅｎｔ  ４２９１Ｂ  ＲＦインピーダンス／マテリアルアナライザー」を使用して、１３．５６ＭＨｚにおける磁性層の透磁率及び透過損失を測定した。Ｑ値は、得られた透磁率及び透過損失から算出した。
【０１２０】
（密度）
磁性シートを２０ｍｍ×２０ｍｍの方形状体に裁断して作製したサンプルについて、株式会社ミツトヨ製の測定器ダイヤルゲージ（ＤＩＧＭＡＴＩＣ  ＭＩＣＲＯＭＥＴＥＲ  ＡＢ−２Ｃ）または電子顕微鏡（ＳＥＭＥＤＸ  Ｔｙｐｅ  Ｈ形、日立サイエンスシステムズ製）を使用して磁性層の厚みを測定した。また、磁性層の重量も測定し、得られた厚みと重量とから磁性層の密度を算出した。
【０１２１】
以上のようにして、実施例１〜９及び比較例１〜５について、磁性層の透磁率、透過損失、密度及びＱ値を測定した。また、その算出結果を図４に示す。
【０１２２】
図４に示すように、単層で磁性層を構成した比較例１〜３によると、比較例１、２のように軟磁性粒子の添加量が少なすぎると、透磁率が低く（μ’＝１５）、尚かつ、密度も小さくなり（密度＝１．７）、また、比較例３のように軟磁性粒子の添加量が多過ぎても、透磁率が低く（μ’＝２０）、尚かつ、密度も小さくなる（密度＝２．１５）ことが確認された。
【０１２３】
一方、実施例３のように、２層で磁性層を構成し、下層の第１磁性層については結合剤が１４重量部に対して軟磁性粒子Ａの添加量が５０重量部とし、上層の磁性層については結合剤が１４重量部に対して軟磁性粒子Ｂの添加量が８０重量部とすると、厚みが３５μｍと薄いにもかかわらず、透磁率及び密度はともに高い値（μ’＝４５、密度＝３．２８（ｇ／ｃｍ3））を示すことが確認された。
【０１２４】
また、実施例７のように、３層で磁性層を構成した場合は、磁性層の膜厚が１２０μｍと厚い膜であって透過損失はやや大きくなるものの、透磁率及び密度はともに高い値（μ’＝４５、密度＝３．０１（ｇ／ｃｍ3））を示すことが確認された。
【０１２５】
以上のとおり、軟磁性粒子と１液型又はセミ１液型結合剤を用いて得られる磁性シートは、透磁率が高く、透過損失も比較的に小さく、かつ十分な密度を有するＱ値が４０以上の磁性層を有する磁性シートであることが確認できた。
【０１２６】
以上、本発明に係る磁性シート及びその製造方法について、実施形態及び実施例に基づいて説明してきたが、本発明は、上記の実施形態及び実施例に限定されるものではない。
【０１２７】
例えば、上記の第２の実施形態においては、下層の第１磁性層２２ａにおける軟磁性粒子の粒子径が上層の第２磁性層２２ｂにおける軟磁性粒子の粒子径以下である場合について説明したが、これに限定されるものではない。すなわち、粒子径の大小関係を逆転させて、下層の第１磁性層２２ａにおける軟磁性粒子の粒子径が、上層の第２磁性層２２ｂにおける軟磁性粒子の粒子径よりも大きくなるように構成することもできる。
【０１２８】
その他、各実施形態及び実施例に対して当業者が思いつく各種変形を施して得られる形態や、本発明の趣旨を逸脱しない範囲で各実施形態及び実施例における構成要素及び機能を任意に組み合わせることで実現される形態も本発明に含まれる。
【産業上の利用可能性】
【０１２９】
本発明に係る磁性シートは、ＩＣタグや非接触ＩＣカード等の電子装置における磁界収束部材として広く利用することができる。
【符号の説明】
【０１３０】
１、２、３  磁性シート
１１  支持体
１２、２２、３２  磁性層
２２ａ、３２ａ  第１磁性層
２２ｂ、３２ｂ  第２磁性層
３２ｃ  第３磁性層
【図１】
0005822455.tif 000002
【図２】
0005822455.tif 000003
【図３】
0005822455.tif 000004
【図４】
0005822455.tif 000005